고 분자량 바이닐 수지 ( H ) , 저 분자량 바이닐 수지 ( L ) , 및 이 형제 로서 FT 100 ( 닛폰 세이로 주식회사 제 ) 을 표 6 에 나타내 는 투입 조성 이 되 도록 혼합 하 고 , 추가 로 , 고 분자량 바이닐 수지 ( H ) 와 저 분자량 바이닐 수지 ( L ) 의 총량 100 질 량부 에 대하 여 , 첨가제 로서 스타이렌 - 에틸렌 - 뷰틸렌 - 스타이렌 블록 공중 합체 ( SEBS ) ( 상품명 Kraton G 1652 ; 크레이톤 폴리머 재팬 주식회사 제 ) 0 . 5 질 량부 를 혼합 했 다 . 그 후 , 자일렌 환류 하 에서 30 분 간 혼합 하 고 , 이것 을 190 ℃, 1 . 33 kPa 의 베셀 ( 용기 ) 중 에 플 래쉬 하 여 용제 등 을 증류 제거 하 여 , 수지 C - 4 를 수득 했 다 . 물성 치 를 표 6 에 나타낸다 .